(57)【特許請求の範囲】
【請求項１】
光電池モジュールの裏面シート；前面基板；及び前記光電池用シートと前記前面基板との間で光電変換素子をカプセル化している封止材を含み、
前記光電池モジュールの裏面シートは、珪素原子に結合しているアリール基を含み、全体の珪素原子に対する前記アリール基のモル比が、０．３を超過する、シリコーン樹脂；及び４００ｎｍの波長の光に対する屈折率が１．５５以上の高屈折フィラーを含む樹脂層を有し、前記樹脂層は、前記シリコーン樹脂１００重量部に対して、０．１〜７０重量部の前記高屈折フィラーを含む、光電池モジュール。
【請求項２】
前記シリコーン樹脂に含まれるアリール基がフェニル基である、請求項１に記載の光電池モジュール。
【請求項３】
前記シリコーン樹脂は、下記化学式１の平均組成式で表示される、請求項１又は２に記載の光電池モジュール。
［化学式１］
（Ｒ３ＳｉＯ１／２）ａ（Ｒ２ＳｉＯ２／２）ｂ（ＲＳｉＯ３／２）ｃ（ＳｉＯ４／２）ｄ
前記化学式１において、Ｒは、珪素原子に直接結合している置換基であって、各々独立的に、水素、ヒドロキシ基、エポキシ基、アクリロイル基、メタクリロイル基、イソシアネート基、アルコキシ基または１価炭化水素基を示し、Ｒの中で少なくとも一つは、アリール基を示し、ａは、０乃至０．６であり、ｂは、０乃至０．９５であり、ｃは、０乃至０．８であり、ｄは、０乃至０．４である。但し、ａ＋ｂ＋ｃ＋ｄは、１であり、ｂ及びｃは同時に０ではない。
【請求項４】
前記Ｒの中で少なくとも一つは、ヒドロキシ基、エポキシ基、アクリロイル基、メタクリロイル基、またはビニル基である、請求項３に記載の光電池モジュール。
【請求項５】
前記Ｒの中で少なくとも一つは、エポキシ基である、請求項３に記載の光電池モジュール。
【請求項６】
前記化学式１の平均組成式で表示されるシリコーン樹脂は、下記化学式２及び化学式３のシロキサン単位を含む、請求項３に記載の光電池モジュール。
［化学式２］
Ｒ１Ｒ２ＳｉＯ２／２
［化学式３］
Ｒ３ＳｉＯ３／２
前記化学式２及び３において、Ｒ１及びＲ２は、各々独立的にアルキル基またはアリール基を示し、Ｒ１及びＲ２の中で少なくとも一つは、アリール基であり、Ｒ３は、アリール基を示す。
【請求項７】
前記シリコーン樹脂に含まれる珪素原子に結合されたアリール基が全て化学式２及び化学式３のシロキサン単位に含まれる、請求項６に記載の光電池モジュール。
【請求項８】
前記化学式２のシロキサン単位が下記化学式４及び化学式５のシロキサン単位から選択される一つ以上である、請求項６に記載の光電池モジュール。
［化学式４］
（Ｃ６Ｈ５）（ＣＨ３）ＳｉＯ２／２
［化学式５］
（Ｃ６Ｈ５）２ＳｉＯ２／２
【請求項９】
前記化学式３のシロキサン単位が下記化学式６のシロキサン単位である、請求項６に記載の光電池モジュール。
［化学式６］
（Ｃ６Ｈ５）ＳｉＯ３／２
【請求項１０】
前記シリコーン樹脂は、重量平均分子量が３００乃至１００，０００である、請求項１〜９のいずれか１項に記載の光電池モジュール。
【請求項１１】
前記光電池モジュールの裏面シートは、基材を追加で含み、前記樹脂層は、前記基材上に形成されている、請求項１〜１０のいずれか１項に記載の光電池モジュール。
【請求項１２】
前記基材は、金属箔、フッ素系重合体フィルム、ポリエステル系フィルムまたは前記のうち２個以上の積層シートである、請求項１１に記載の光電池モジュール。
【請求項１３】
前記高屈折フィラーは、平均粒径が４０ｎｍ乃至１００，０００ｎｍである、請求項１〜１２のいずれか１項に記載の光電池モジュール。
【発明の詳細な説明】
【技術分野】
【０００１】
本発明は、光電池用シートに関する。
【背景技術】
【０００２】
光電池は、太陽電池とも呼ばれるもので、光を電気に転換させることができる半導体装置である。光電池は、光に露出されると、電圧を発生させて後続的な電子の流れを誘発する。その電子の流れの大きさは電池表面に形成された光電池接合部に対する光の衝突強度に比例する。
【０００３】
光電池の代表的な種類には、シリコーンウェハ系光電池及び薄膜型光電池などがある。シリコーンウェハ系光電池は、単結晶または多結晶シリコーンインゴット(ｉｎｇｏｔ)を使用して製造した光電変換素子を使用し、薄膜型光電池での光電変換素子は、スパッタリングまたは蒸着などの方式で基板または強誘電体などに沈着させて形成する。
【０００４】
シリコーンウェハ系光電池及び薄膜型光電池は、いずれも脆性を有するので、耐荷重支持部材が要求される。前記支持部材は、光電池の上部に配置される光透過性の上部層であるか、あるいは光電池の裏面に配置される背面層であってもよい。
【０００５】
一般的に、光電池の裏面に配置される背面層は、強直性バックスキン形態である。このような背面層に適用できる多様な材料は公知にされており、その例としては、ガラスのような強誘電体、アルミニウムなどのような金属箔、有機フッ素系重合体または前記有機フッ素系重合体のフィルムや金属箔などが積層されているポリエステル系高分子フィルムなどが含まれる。
【０００６】
特に、ポリエチレンテレフタルレートなどのような高分子基材に有機フッ素系重合体のシートが積層された構造、または有機フッ素系重合体を前記高分子基材にコーティングしてコーティング層を形成した構造の基材が最もよく使われる。このような素材は、単独でモジュールに適用するか、ＳｉＯｘなどのような珪素系または酸素系材料で被覆された状態で適用することができる。
【０００７】
しかし、現在使われているフッ素系シートは、機械的強度及びモジュールの封止材や高分子基材との接着力が落ちるので、長期間使用時に耐久性の問題が発生する。また、前記フッ素系シートは、加工性が落ちて、価格も非常に高価である。また、フッ素系重合体をコーティングした高分子基材の場合にも、フッ素系重合体自体のコーティング性が良くないため、形成されたコーティング層も高分子基材との接着性が落ちるという短所を相変わらず有している。
【０００８】
また、ポリオレフェン系樹脂を使用して積層フィルムを製造する技術も知られているが、この場合にも耐熱性、耐光性及び耐候性などが不十分であり、長期間の信頼性を要求する背面層には不適合である。
【発明の概要】
【発明が解決しようとする課題】
【０００９】
したがって、本発明は、前記のような従来の諸問題点を解消するために提案されたものであって、本発明の目的は、光電池用シートを提供することにある。
【課題を解決するための手段】
【００１０】
本発明は、シリコーン樹脂及び４００ｎｍの波長の光に対する屈折率が１.５５以上の高屈折フィラーを含む樹脂層を有する光電池用シート関する。一例として、前記光電池用シートは、光電池モジュールの裏面シートで使うことができる。
【００１１】
以下、本発明の光電池用シートについて具体的に説明する。
【００１２】
本発明において、樹脂層に含まれるシリコーン樹脂は、封止材などのようにモジュールに含まれる多様な部品及び素材に対して優れた接着性を示し、耐湿性、耐候性及び耐光性などが優れて、特に、モジュールの集光効率を格段に改善することができる。
【００１３】
前記シリコーン樹脂は、好ましくは、アリール基、具体的には、珪素原子に結合されているアリール基を含むシリコーン樹脂であり、このような樹脂は、耐湿性、耐候性、接着特性などが優れて、集光効率が優れた樹脂層を形成することができる。珪素原子に結合されるアリール基の具体的な種類は特別に制限されないが、好ましくは、フェニル基である。
【００１４】
本発明のシリコーン樹脂では、前記シリコーン樹脂の全体の珪素原子(Ｓｉ)に対する前記珪素原子に結合されているアリール基(Ａｒ)のモル比(Ａｒ/Ｓｉ)は０.３を超過し、好ましくは、０.５を超過し、より好ましくは、０.７以上である。前記モル比(Ａｒ/Ｓｉ)が０.３を超過するようにすることで、樹脂層の耐湿性、耐候性及び硬度などを優秀に維持し、光電池モジュールの集光効率を高めることができる。本発明では、前記モル比(Ａｒ/Ｓｉ)の上限は制限されず、例えば、１.５以下または１.２以下である。
【００１５】
一例として、前記シリコーン樹脂は、下記化学式１の平均組成式で表示することができる。
【００１６】
［化学式１］
(Ｒ３ＳｉＯ１/２)ａ(Ｒ２ＳｉＯ２/２)ｂ(ＲＳｉＯ３/２)ｃ(ＳｉＯ４/２)ｄ
【００１７】
前記化学式１において、Ｒは、珪素原子に直接結合している置換基であって、各々独立的に、水素、ヒドロキシ基、エポキシ基、アクリロイル基、メタクリロイル基、イソシアネート基、アルコキシ基または１価炭化水素基を示し、Ｒの中で少なくとも一つは、アリール基を示し、ａは、０乃至０.６であり、ｂは、０乃至０.９５であり、ｃは、０乃至０.８であり、ｄは、０乃至０.４である。但し、ａ＋ｂ＋ｃ＋ｄは、１であり、ｂ及びｃは同時に０ではない。
【００１８】
本発明において、シリコーン樹脂が特定の平均組成式で表示される場合は、単一のシリコーン樹脂が特定平均組成式で表示される場合だけではなく、多数の樹脂成分が存在するが、各樹脂成分の組成の平均を取ると、特定の平均組成式で表示される場合も含む。
【００１９】
前記化学式１において、Ｒは、珪素原子に直接結合されている置換基であり、各々のＲは互いに同一であるかまたは相異なっていることがあり、独立的に、水素、ヒドロキシ基、エポキシ基、アクリロイル基、メタクリロイル基、イソシアネート基、アルコキシ基または１価炭化水素基を示し、必要によって、一つまたは二つ以上の置換基により置換されている。
【００２０】
前記化学式１において、アルコキシは、炭素数１乃至１２、好ましくは、１乃至８、より好ましくは、１乃至４の直鎖状、分枝状または環状アルコキシであり、具体的には、メトキシ、エトキシ、プロポキシ、イソプロポキシ、ブトキシ、イソブトキシ、または ｔｅｒｔ−ブトキシなどを含む。
【００２１】
また、前記１価炭化水素基の例としては、アルキル基、アルケニル基、アリール基またはアリールアルキル基を挙げることができ、好ましくは、アルキル基、アルケニル基またはアリール基である。
【００２２】
前記アルキル基は、炭素数１乃至１２、好ましくは、１乃至８、より好ましくは、１乃至４の直鎖状、分枝状または環状アルキル基であり、好ましくは、メチル基である。
【００２３】
また、前記アルケニル基は、炭素数２乃至１２、好ましくは、２乃至８、より好ましくは、２乃至４のアルケニル基であり、好ましくは、ビニル基である。
【００２４】
また、前記アリール基は、炭素数６乃至１８、好ましくは、炭素数６乃至１２のアリール基であり、好ましくは、フェニル基である。
【００２５】
また、前記アリールアルキル基は、炭素数６乃至１９、好ましくは、炭素数６乃至１３のアリールアルキル基であり、例えば、ベンジル基である。
【００２６】
前記化学式１において、Ｒのうち少なくとも一つは、アリール基、好ましくは、フェニル基であり、前記置換基は、上述のモル比(Ａｒ/Ｓｉ)を満足するようにシリコーン樹脂内に含まれる。
【００２７】
また、前記化学式１において、Ｒのうち少なくとも一つは、好ましくは、ヒドロキシ基、エポキシ基、アクリロイル基、メタクリロイル基またはビニル基であり、より好ましくは、エポキシ基である。このような官能基は、封止材との接着特性などを一層向上させることができる。
【００２８】
前記化学式１において、ａ、ｂ、ｃ及びｄは、各シロキサン単位のモル分率を示し、その合計は１である。また、前記化学式１において、ａは、０乃至０.６、好ましくは、０乃至０.５であり、ｂは、０乃至０.９５、好ましくは、０乃至０.８であり、ｃは、０乃至０.８、好ましくは、０乃至０.７であり、ｄは、０乃至０.４、好ましくは、０乃至０.２である。但し、ｂ及びｃは同時に０ではない。
【００２９】
本発明で前記化学式１のシリコーン樹脂は、下記化学式２及び３で表示されるシロキサン単位からなる群より選択された一つ以上の物質を含む。
【００３０】
［化学式２］
Ｒ１Ｒ２ＳｉＯ２/２
【００３１】
［化学式３］
Ｒ３ＳｉＯ３/２
【００３２】
前記化学式２及び３において、Ｒ１及びＲ２は、各々独立的にアルキル基またはアリール基を示し、Ｒ１及びＲ２のうち少なくとも一つは、アリール基であり、Ｒ３は、アリール基を示す。
【００３３】
前記化学式２のシロキサン単位は、少なくとも一つの珪素原子に結合されたアリール基を含むシロキサン単位であり、前記アリール基は、好ましくは、フェニル基である。また、前記化学式２のシロキサン単位に含まれるアルキル基は、好ましくは、メチル基である。
【００３４】
本発明では、前記化学式２のシロキサン単位は、好ましくは、下記化学式４及び化学式５のシロキサン単位からなる群より選択される一つ以上の物質である。
【００３５】
［化学式４］
(Ｃ６Ｈ５)(ＣＨ３)ＳｉＯ２/２
【００３６】
［化学式５］
(Ｃ６Ｈ５)２ＳｉＯ２/２
【００３７】
また、前記化学式３は、珪素原子に結合されているアリール基を含む３官能性のシロキサン単位であり、好ましくは、下記化学式６で表示されるシロキサン単位である。
【００３８】
［化学式６］
(Ｃ６Ｈ５)ＳｉＯ３/２
【００３９】
本発明のシリコーン樹脂において、好ましくは、前記樹脂に含まれる全ての珪素原子に結合されたアリール基が前記化学式２または３のシロキサン単位に含まれており、この場合、前記化学式２の単位は、化学式４または化学式５の単位であり、前記化学式３の単位は、前記化学式６の単位である。
【００４０】
本発明において、前記シリコーン樹脂は、分子量が３００乃至１００,０００、好ましくは、５００乃至１００,０００である。樹脂の分子量を前記のように調節することで、封止材が優れた硬度を有し、工程性も優秀に維持される。本発明で、特定しない限り、用語「分子量」は、重量平均分子量(Ｍｗ：Ｗｅｉｇｈｔ Ａｖｅｒａｇｅ Ｍｏｌｅｃｕｌａｒ Ｗｅｉｇｈｔ)を示す。また、前記重量平均分子量は、ＧＰＣ(Ｇｅｌ Ｐｅｒｍｅａｔｉｏｎ Ｃｈｒｏｍａｔｏｇｒａｐｈ)で測定された標準ポリスチレンに対する換算数値である。
【００４１】
本発明の一つの例示において、前記シリコーン樹脂は、下記化学式７乃至２０で表示されるシリコーン樹脂の中でいずれの一つの樹脂であるが、これに制限されるものではない。
【００４２】
［化学式７］
(ＶｉＭｅ２ＳｉＯ１/２)２(ＭｅＰｈＳｉＯ２/２)３０
【００４３】
［化学式８］
(ＶｉＭｅ２ＳｉＯ１/２)２(Ｐｈ２ＳｉＯ２/２)１０(Ｍｅ２ＳｉＯ２/２)１０
【００４４】
［化学式９］
(ＶｉＭｅ２ＳｉＯ１/２)２(Ｐｈ２ＳｉＯ２/２)１５(Ｍｅ２ＳｉＯ２/２)１５(ＭｅＥｐＳｉＯ２/２)５
【００４５】
［化学式１０］
(ＶｉＭｅ２ＳｉＯ１/２)３(ＰｈＳｉＯ３/２)１０
【００４６】
［化学式１１］
(ＶｉＭｅ２ＳｉＯ１/２)３(ＰｈＳｉＯ３/２)１０(ＭｅＳｉＯ３/２)２
【００４７】
［化学式１２］
(ＶｉＭｅ２ＳｉＯ１/２)３(ＰｈＳｉＯ３/２)１０(ＭｅＥｐＳｉＯ２/２)５
【００４８】
［化学式１３］
(ＨＭｅ２ＳｉＯ１/２)３(ＰｈＳｉＯ３/２)１０
【００４９】
［化学式１４］
(ＶｉＭｅ２ＳｉＯ１/２)２(ＥｐＳｉＯ３/２)３(ＭｅＰｈＳｉＯ２/２)２０
【００５０】
［化学式１５］
(ＨＭｅ２ＳｉＯ１/２)３(ＰｈＳｉＯ３/２)１０(ＭｅＥｐＳｉＯ２/２)５
【００５１】
［化学式１６］
(ＨＭｅ２ＳｉＯ１/２)２(Ｐｈ２ＳｉＯ２/２)１.５
【００５２】
［化学式１７］
(ＰｈＳｉＯ３/２)１０(ＭｅＰｈＳｉＯ２/２)１０(Ｍｅ２ＳｉＯ２/２)１０
【００５３】
［化学式１８］
(ＰｈＳｉＯ３/２)５(ＥｐＭｅＳｉＯ２/２)２(Ｍｅ２ＳｉＯ２/２)１０
【００５４】
［化学式１９］
(ＰｈＳｉＯ３/２)５(ＡｃＳｉＯ３/２)５(ＭｅＰｈＳｉＯ２/２)１０
【００５５】
［化学式２０］
(ＰｈＳｉＯ３/２)１０(ＡｃＳｉＯ３/２)５(ＶｉＭｅ２ＳｉＯ１/２)５
【００５６】
前記化学式７乃至２０において、Ｍｅは、メチル基を示し、Ｐｈはフェニル基を示し、Ａｃは、アクリロイル基を示し、Ｅｐは、エポキシ基を示す。
【００５７】
本発明の前記樹脂層は、前記シリコーン樹脂とともに高屈折フィラーを追加で含む。用語「高屈折フィラー」は、４００ｎｍの波長の光に対する屈折率が１.５５以上のフィラーを意味する。このような高屈折フィラーを含むことで、樹脂層による集光効率を一層向上させることができる。
【００５８】
本発明の高屈折フィラーの種類は、上述の特性を示すものであれば、特別に制限されないが、例えば、酸化チタン、酸化ジルコニウム、酸化セリウム、酸化ハフニウム、五酸化ニオブ、五酸化タンタル、酸化インジウム、酸化柱石、酸化インジウム柱石、酸化亜鉛、珪素、硫化亜鉛、炭酸カルシウム、硫酸バリウムまたは酸化マグネシウムなどの１種または２種以上である。
【００５９】
本発明の前記高屈折フィラーは、平均粒径が４０ｎｍ乃至１００,０００ｎｍ、好ましくは、４０ｎｍ乃至５０,０００ｎｍ、より好ましくは、２００ｎｍ乃至１０,０００ｎｍである。高屈折フィラーの平均粒径を４０ｎｍ以上にすることで、前記フィラーを樹脂層に均一に分散させることができ、１００,０００ｎｍ以下にすることで、工程性及び接着特性を卓越して維持することができる。
【００６０】
本発明の樹脂層は、前記高屈折フィラーを上述のシリコーン樹脂１００重量部に対して、０.１重量部乃至７０重量部、好ましくは、０.１重量部乃至５０重量部で含む。本明細書で単位重量部は重量の割合を意味する。本発明では、高屈折フィラーの含量を０.１重量部以上にすることで、入射された光の反射効果を向上させて、７０重量部以下にすることで、工程及び接着特性を効果的に維持することができる。
【００６１】
本発明の前記樹脂層は、必要によって、この分野の公知の成分を追加で含むことができる。このような成分の例としては、各種熱可塑性樹脂、難燃剤、紫外線安定剤、紫外線吸収剤、ガラス・ファイバー、ガラスビッド、または光学増白剤などを挙げることができるが、これに制限されるものではない。
【００６２】
また、本発明の光電池用シートは、基材を追加で含み、前記樹脂層が前記基材上に形成されている。この場合、前記樹脂層は、前記基材上にラミネート方式で積層されるか、あるいはコーティング方式で形成されたコーティング層であり、好ましくは、コーティング層である。
【００６３】
図１は、本発明の例示的な光電池用シート１を示す模式図である。図１に示したように、光電池用シート１は、基材１２及び前記基材上に形成された樹脂層１１を含む。前記基材の種類は、特別に制限されない。例えば、前記基材として、アルミニウムなどのような各種金属箔(ｍｅｔａｌ ｆｏｉｌ)、フッ化ビニル(Ｖｆ：ｖｉｎｙｌ ｆｌｕｏｒｉｄｅ)またはエチレンテトラフルオロエチレン(ＥＴＦＥ：ｅｔｈｙｌｅｎｅ ｔｅｔｒａｆｕｌｏｒｏｅｔｈｙｌｅｎｅ)などを重合単位で含むフッ素系重合体フィルム、またはポリエチレンテレフタルレート(ＰＥＴ：ｐｏｌｙｅｔｈｙｌｅｎｅｔｅｒｅｐｈｔｈａｌａｔｅ)などのポリエステル系フィルムなどを使うことができ、必要によっては、前記素材の中で２種以上が積層された基材を使ってもよい。本発明において、前記基材の厚さは特別に制限されない。また、前記基材には、前記樹脂層との接着力やバリアー性の改善などの観点から、酸化珪素層(ＳｉＯｘ)や、その他のプライマー層またはバリアー層などが形成されてもよい。
【００６４】
また、本発明のシートは、図２に示したように、基材１２上に形成された前記樹脂層１１を含み、また他の面に形成された樹脂層２３を追加で含むことができる。前記他の面に形成される樹脂層２３は、上述の樹脂層１１と同一な樹脂層であるか、あるいは他の素材で形成される樹脂層であってもよい。
【００６５】
また、本発明は、シリコーン樹脂またはシリコーン樹脂を形成することができる珪素系材料及び４００ｎｍの波長の光に対する屈折率が１.５５以上の高屈折フィラーを含む液状のコーティング液をコーティングし、コーティングされた材料を硬化または乾燥させる段階を経て樹脂層を形成する過程を含む光電池用シートの製造方法に関する。
【００６６】
具体的に、本発明の光電池用シートは、上述のようなシリコーン樹脂またはそのような樹脂を形成することができる珪素系材料を高屈折フィラーとともに含む液状のコーティング液を、例えば、基材上にコーティングして、これを硬化または乾燥させる段階を経て樹脂層を形成することで製造することができる。
【００６７】
前記シリコーン樹脂を形成することができる珪素系成分の種類は、特別に制限されず、この分野で公知である多様な成分を制限なしに採用することができる。例えば、前記成分は、付加硬化型シリコーン系材料、縮合または重縮合硬化型シリコーン系材料、紫外線硬化型シリコーン系材料または過酸化物加硫型シリコーン系材料などであり、好ましくは、付加硬化型シリコーン系材料、縮合または重縮合硬化型シリコーン系材料または紫外線硬化型シリコーン系材料である。
【００６８】
付加硬化型シリコーン系材料は、水素珪素化反応(ｈｙｄｒｏ  ｓｉｌｙｌａｔｉｏｎ)を通じて硬化する材料である。この材料は、珪素原子に直接結合されている水素原子を有する有機珪素化合物及びビニル基のような脂肪族不飽和基を有する有機珪素化合物を少なくとも含み、前記化合物は、触媒の存在下で互いに反応して硬化される。触媒の例としては、周期律表第８族の金属や、前記金属をアルミナ、シリカまたはカーボンブラックなどの担体に担持させた触媒または前記金属の塩や錯体などが含まれる。前記周期律表第８族の金属としては、白金、ロジウムまたはルテニウムなどを使用することができ、好ましくは、白金を使用することができる。
【００６９】
縮合または重縮合硬化型シリコーン系材料を使用する方式は、ハロゲン原子やアルコキシ基などのような加水分解性官能基を有するシランやシロキサンなどの珪素化合物またはその加水分解物の加水分解及び縮合反応を通じてシリコーン樹脂を製造する方式である。このような方式で使用できる単位化合物としては、Ｒａ３Ｓｉ(ＯＲｂ)、Ｒａ２Ｓｉ(ＯＲｂ)２、ＲａＳｉ(ＯＲｂ)３及びＳｉ(ＯＲｂ)４などのシラン化合物を例示することができる。前記化合物において、(ＯＲｂ)は、炭素数１乃至８の直鎖状または分枝状アルコキシ基を示し、具体的には、メトキシ、エトキシ、ｎ−プロポキシ、ｎ−ブトキシ、イソプロポキシ、イソブトキシ、ｓｅｃ−ブトキシまたはｔ−ブトキシなどである。また、前記化合物において、Ｒａは、珪素原子に結合されている官能基であり、これは目的のシリコーン樹脂に含まれる置換基を考慮して選択することができる。
【００７０】
紫外線硬化型シリコーン系材料を使用する方式は、アクリロイル基などのような紫外線反応基を有するシラン、またはシロキサンなどの珪素化合物、またはその加水分解物を加水分解及び縮合反応に適用して樹脂を製造し、さらに紫外線照射により反応させて目的の樹脂を製造する方式である。
【００７１】
この分野では、前記のような付加硬化型、縮合または重縮合硬化型または紫外線硬化型シリコーン系材料が多様に公知とされており、この分野の通常の知識を有した技術者は、目的とするシリコーン樹脂によって前記公知の材料を容易に採用して、上述した液状のコーティング液を製造することができる。
【００７２】
本発明で前記のような液状のコーティング液を塗布する方法は、特別に制限されず、バーコーティング、スピンコーティング、コンマコーティングなどの公知の方式を使うことができる。また、コーティングされたコーティング液を硬化または乾燥させて樹脂層を形成する方式も特別に制限されず、使われた成分を考慮した適切な加熱または紫外線の照射方式を採用する。
【００７３】
また、本発明は、前記光電池用シートと、前面基板と、前記光電池用シートと前面基板との間で光電変換素子をカプセル化している封止材と、を含む光電池モジュールに関する。
【００７４】
本発明の光電池モジュールにおいて、前記光電池用シートは、バックシートまたは支持基板として適用することができる。このような光電池モジュールは、本発明の特徴的な光電池用シートを含むものであれば、特別に制限されず、多様な形態で構成することができ、その例には、シリコーンウェハ系光電池モジュールまたは薄膜型光電池モジュールなどが含まれる。
【００７５】
図３及び図４は、本発明の多様な態様による光電池モジュールを模式的に示した図である。
【００７６】
図３は、本発明の光電池用シートを含むモジュールの一例として、シリコーン系光電池ウェハを含むモジュール３の一例を示す。図３に示したように、本発明の一例によるモジュールは、通常ガラスのような強誘電体である前面基板３１と、バックシート３４と、シリコーン系ウェハなどの光電変換素子３３と、前記光電変換素子３３をカプセル化している封止材３２ａ、３２ｂと、を含むことができ、前記封止材では、ＥＶＡ系素子またはシリコーン系素子などを使うことができ、好ましくは、シリコーン系素子を使うことができる。本発明の光電池用シートは、前記バックシート３４として含まれることができる。
【００７７】
図４は、本発明の他の態様によるモジュールとして、薄膜型光電池モジュール４を示した模式図である。図４に示したように、薄膜型光電池モジュール４の場合、光電変換素子４３は、通常強誘電体で構成される前面基板４１に形成され、前記光電変換素子４３は、前面基板４１及び支持基板４４との間で封止材４２により封止されている。前記薄膜の光電変換素子４３は、通常化学的蒸着(ＣＶＤ)などの方法で沈着することができ、本発明の光電池用シートは、例えば、前記のようなモジュール構造で支持基板４４として含まれることができる。
【００７８】
本発明の前記のような多様な光電池モジュールは、本発明による光電池用シートを少なくとも含むものであれば、その他の構成や構築方法は特別に制限されず、この分野の一般的な方式をそのまま適用することができる。
【発明の効果】
【００７９】
本発明では、優れた耐熱性、耐光性、耐候性、耐湿性及び絶縁性を有し、光電池モジュールに適用されて優れた集光効率を示すことができる光電池用シートを提供することができる。これによって、本発明では、優秀な発電効率を有し、耐久性が卓越しており、長期間の使用時にも優れた発電効率が維持される光電池モジュールを提供することができる。
【図面の簡単な説明】
【００８０】
【図１】本発明の光電池用シートの多様な例を示す図である。
【図２】本発明の光電池用シートの多様な例を示す図である。
【図３】本発明の光電池用シートが適用された光電池モジュールの多様な例を示す図である。
【図４】本発明の光電池用シートが適用された光電池モジュールの多様な例を示す図である。
【発明を実施するための形態】
【００８１】
以下、本発明による実施例及び本発明によらない比較例を通じて本発明をより詳しく説明するが、本発明の範囲は、下記提示された実施例により限定されるものではない。
【００８２】
以下、実施例及び比較例において、Ｖｉは、ビニル基を示し、Ｍｅは、メチル基を示し、Ｐｈは、フェニル基を示し、Ｅｐは、エポキシ基を示す。
【００８３】
（第１の実施例）
＜樹脂組成物(Ａ)及び(Ｂ)の製造＞
公知の方式で合成したオルガノシロキサン化合物として、各々下記の化学式Ａ、Ｂ、Ｃ及びＤで表示される化合物を混合して、ヒドロシリル化反応により硬化できるシロキサン組成物を製造した(配合量：化合物Ａ：１００ｇ、化合物Ｂ：１０ｇ、化合物Ｃ：２００ｇ、化合物Ｄ：６０ｇ)。次に、前記組成物にＰｔ(０)の含量が２０ｐｐｍになるように触媒(プラチナ（０）−１，３−ジビニル−１，１，３，３−テトラメチルジシロキサン(Ｐｌａｔｉｎｕｍ(０)−１,３−ｄｉｖｉｎｙｌ−１,１,３,３−ｔｅｔｒａｍｅｔｈｙｌｄｉｓｉｌｏｘａｎｅ))を配合し、均一に混合して樹脂組成物(Ａ)を製造した。前記組成物(Ａ)に平均粒径が１００ｎｍであり、４００ｎｍの波長に対する屈折率が約２.２である高屈折フィラー(ＴｉＯ２)８０ｇを混合して樹脂組成物(Ｂ)を製造した。
【００８４】
［化学式Ａ］
(ＶｉＭｅ２ＳｉＯ１/２)２(ＶｉＭｅＳｉＯ２/２)２(Ｐｈ２ＳｉＯ２/２)１０(Ｍｅ２ＳｉＯ２/２)１０
【００８５】
［化学式Ｂ］
(ＶｉＭｅ２ＳｉＯ１/２)２(ＥｐＳｉＯ３/２)３(ＭｅＰｈＳｉＯ２/２)２０
【００８６】
［化学式Ｃ］
(ＶｉＭｅ２ＳｉＯ１/２)３(ＭｅＰｈＳｉＯ２/２)２(ＰｈＳｉＯ３/２)１０
【００８７】
［化学式Ｄ］
(ＨＭｅ２ＳｉＯ１/２)２(Ｐｈ２ＳｉＯ２/２)１.５
【００８８】
＜光電池用シートの製造＞
前記製造された樹脂組成物(Ｂ)をポリエチレンテレフタレート(以下、「ＰＥＴ」)シートの両面に硬化後の厚さが２００μｍになるようにコーティングし、硬化させて樹脂層を形成することで、光電池用シートを製造した。前記コーティング後の硬化は、コーティング層を１５０℃で１時間処理して実行した。
【００８９】
（第１の比較例）
樹脂組成物(Ｂ)の代わりに樹脂組成物(Ａ)を使用したこと以外は、第１の実施例と同一な方式で光電池用シートを製造した。
【００９０】
（第２の比較例）
＜樹脂組成物(Ｃ)の製造＞
公知の方式で合成したオルガノシロキサン化合物として、各々下記の化学式Ｅ乃至Ｇで表示される化合物を混合して、ヒドロシリル化反応により硬化できる樹脂組成物を製造した(配合量：化合物Ｅ：１００ｇ、化合物Ｆ：２０ｇ、化合物Ｇ：５０ｇ)。次に、前記組成物にＰｔ(０)の含量が１０ｐｐｍになるように触媒(プラチナ（０）−１，３−ジビニル−１，１，３，３−テトラメチルジシロキサン(Ｐｌａｔｉｎｕｍ(０)−１,３−ｄｉｖｉｎｙｌ−１,１,３,３−ｔｅｔｒａｍｅｔｈｙｌｄｉｓｉｌｏｘａｎｅ))を配合し、均一に混合して樹脂組成物(Ｃ)を製造した。
【００９１】
［化学式Ｅ］
(ＶｉＭｅ２ＳｉＯ１/２)２(ＶｉＭｅＳｉＯ２/２)１５(ＭｅＳｉＯ３/２)５(Ｍｅ２ＳｉＯ２/２)５０
【００９２】
［化学式Ｆ］
(ＶｉＭｅ２ＳｉＯ１/２)３(ＭｅＳｉＯ３/２)６(ＰｈＳｉＯ３/２)１．５
【００９３】
［化学式Ｇ］
(ＨＭｅ２ＳｉＯ１/２)２(ＨＭｅＳｉＯ２/２)２(Ｍｅ２ＳｉＯ２/２)１０
【００９４】
＜光電池用シートの製造＞
前記製造された樹脂組成物(Ｃ)をＰＥＴシートの両面に２００μｍの厚さの樹脂層を形成するようにコーティング及び硬化させて、光電池用シートを製造した。前記コーティング後の硬化は、コーティング層を１５０℃で１時間処理して実行した。
【００９５】
（第３の比較例）
＜樹脂組成物(Ｄ)の製造＞
公知の方式で合成したオルガノシロキサン化合物として、各々下記の化学式Ｈ乃至Ｊで表示される化合物を混合して、ヒドロシリル化反応により硬化できるシロキサン組成物を製造した(配合量：化合物Ｈ：１００ｇ、化合物Ｉ：２０ｇ、化合物Ｊ：５０ｇ)。次に、前記組成物にＰｔ(０)含量が２０ｐｐｍになるように触媒(プラチナ（０）−１，３−ジビニル−１，１，３，３−テトラメチルジシロキサン(Ｐｌａｔｉｎｕｍ(０)−１,３−ｄｉｖｉｎｙｌ−１,１,３,３−ｔｅｔｒａｍｅｔｈｙｌｄｉｓｉｌｏｘａｎｅ))を配合して、均一に混合して樹脂組成物(Ｄ)を製造した。
【００９６】
［化学式Ｈ］
(ＶｉＰｈ２ＳｉＯ１/２)２(Ｍｅ２ＳｉＯ２/２)２０
【００９７】
［化学式Ｉ］
(ＶｉＰｈ２ＳｉＯ１/２)３(ＭｅＳｉＯ３/２)１０
【００９８】
［化学式Ｊ］
(ＨＭｅ２ＳｉＯ１/２)２(ＨＭｅＳｉＯ２/２)２(Ｍｅ２ＳｉＯ２/２)１０
【００９９】
＜光電池用シートの製造＞
前記製造された樹脂組成物(Ｄ)をＰＥＴシートの両面に２００μｍの厚さの樹脂層を形成するようにコーティング及び硬化させて、光電池用シートを製造した。前記コーティング後の硬化は、コーティング層を１５０℃で１時間処理して実行した。
【０１００】
１．光電池モジュールの電力評価
実施例及び比較例で製造された光電池用シートを使用して下記の方式で光電池モジュールを製造し、モジュールの効率をサムシミュレーター(ｓｕｍ ｓｉｍｕｌａｔｏｒ)を使用して評価した。具体的には、製造されたモジュールのガラス基板側に約１ｋＷの光源を同一時間の間照射し、光電池モジュールの電力発生量を測定した。前記測定された結果は、下記表１に整理して記載した。
【０１０１】
＜光電池モジュールの製造＞
内線接続された光電変換素子をＥＶＡ系の充填材シートを積層した前面ガラス基板上に位置させて、前記と同一材質のＥＶＡ系の充填材を更に積層した後、その上に実施例及び比較例で製造された光電池用シートを積層した。次に、減圧下の１５０℃条件で積層体を３０分間真空加熱して光電池モジュールを製造した。
【０１０２】
【表１】
0005963264.tif 000002
【０１０３】
２．水分透過性、耐久信頼性及び黄変抑制効果
(1) 水分透過性の測定
第１の実施例の組成物(Ａ)、第２の比較例の組成物(Ｃ)及び第３の比較例の組成物(Ｄ)を各々１５０℃で１時間硬化させて厚さが１ｍｍである板状試片を製造し、製造された前記試片に対して、水分透過性を測定した。水分透過性は、板状試片の厚さ方向に対して、モコン装置を利用して同一の条件で測定して、その結果を下記表２に記載した。
【０１０４】
(２) 高温高湿条件下での信頼性測定
第１の実施例の組成物(Ａ)、第２の比較例の組成物(Ｃ)及び第３の比較例の組成物(ＤＤ)をＰＥＴシートに同一厚さでコーティング及び硬化させた後、８５℃の温度及び８５％の相対湿度の条件で１,０００時間放置した。その後、樹脂層とＰＥＴ層との間に剥離現状が誘発されるか否かを観察して、下記方式で信頼性を評価した。
【０１０５】
＜評価基準＞
○：樹脂層及びＰＥＴシートの界面で剥離が発生しない場合
×：樹脂及びＰＥＴシートの界面で剥離が発生した場合
【０１０６】
(３) 黄変発生程度の測定
水分透過度測定に使用した各試片に対してＱ−ＵＶＡ(３４０ｎｍ、０.８９Ｗ/Ｃｍ２)装置を用いて６０℃で３日間光を照射し、黄変発生可否を下記基準よって表示して結果を記載した。
【０１０７】
＜評価基準＞
○：４５０ｎｍの波長の光に対する吸収率が５％未満の場合
×：４５０ｎｍの波長の光に対する吸収率が５％以上の場合
【０１０８】
【表２】
0005963264.tif 000003
【符号の説明】
【０１０９】
１、２：光電池用シート
１１：樹脂層
１２：基材
２３：高分子コーティング層
３、４：光電池モジュール
３１、４１：前面基板
３２ａ、３２ｂ、４２：封止層
３３、４３：光電変換素子
３４、４４：支持基板
【その他】
【０１１０】
２０１２年９月２１日付で提出致しました明細書の翻訳文に代え、本明細書の翻訳文を「国際出願番号PCT/KR2011/000526の翻訳文」としてくださいますよう、よろしくお願い致します。
【図１】
0005963264.tif 000004
【図２】
0005963264.tif 000005
【図３】
0005963264.tif 000006
【図４】
0005963264.tif 000007